(57)【要約】【課題】樹脂材料中に分散させたときに粘度特性に優れたアルミナ粒子及びその製造方法を提供することを解決すべき課題とする。【解決手段】一次粒子の粒度分布が体積基準で０．３μｍ以上１．５μｍ以下に極大値Ａを、３μｍ以上１０μｍ以下にモード径である極大値Ｂをもち、２５μｍ以上の粗粒が１ｐｐｍ以下、レーザ回折／散乱式粒度分布計における（最大値）／（極大値Ｂ）が１．５以上５以下である。アルミナ粒子の粒度分布をこの範囲に設定することにより流動性に優れ、単独でも取り扱い性に優れると共に、樹脂材料中に分散させて得られる樹脂組成物の粘度特性も優れたものになる。【選択図】なし【特許請求の範囲】
【請求項１】
体積平均粒径が０．５μｍ以上２０μｍ以下であり、アルミニウム粉末と酸素を反応させて製造される原料アルミナ粒子を塩基性水溶液中に分散して分散物とする分散工程と、
前記分散物を分級して分級済分散物とする分級工程と、
前記分級済分散物から塩基性水溶液を除去する乾燥工程と、
一次粒子の粒度分布が体積基準で０．３μｍ以上１．５μｍ以下に極大値Ａを、３μｍ以上１０μｍ以下にモード径である極大値Ｂをもち、２５μｍ以上の粗粒が１ｐｐｍ以下、レーザ回折／散乱式粒度分布計における（最大値）／（極大値Ｂ）が１．５以上５以下になるまで解砕する解砕工程とを有する、
アルミナ粒子の製造方法。
【請求項２】
前記解砕工程は、解砕後の粒子と新日鉄住金化学株式会社製の液状ＢＰＡ型・ＢＰＦ型高純度エポキシ樹脂ＺＸ−１０５９とを１：４の質量比で混合したときにＥ型粘度計での１／ｓシェア時の粘度が４００Ｐａ・ｓ以下である請求項１に記載のアルミナ粒子の製造方法。
【請求項３】
前記解砕工程は、２０μｍ以上の粗粒が１ｐｐｍ未満、１０μｍ以上の粗粒が１００ｐｐｍ以下である請求項１又は２に記載のアルミナ粒子の製造方法。
【請求項４】
前記原料アルミナ粒子は、
水を含む液状媒体中でシランカップリング剤およびオルガノシラザンによって表面処理する表面処理工程と、
前記液状媒体を除去する工程と、
をもつ前処理工程にて処理されており、
該シランカップリング剤は、２〜９個のアルコキシ基と、アルキル基、アルケニル基、アルキニル基、シクロアルキル基、ハロアルキル基、アリール基、オルガノアミノ基（アルキルアミノ基、アリールアミノ基を含むがこれに限らない）、アルキルカルボキシル基、アルケニルカルボキシル基（アクリル基、メタクリル基を含むがこれに限らない）、アシル基、エポキシ基、ウレイド基、メルカプト基、マルチスルフィド基（スルフィド基、ジスルフィド基、テトラスルフィド基を含むがこれに限らない）、イソシアネート基、チオイソシアネート基、を持ち、
該オルガノシラザンと該シランカップリング剤とのモル比は、該オルガノシラザン：該シランカップリング剤＝１：３〜１：６０である、
請求項１〜３のうちの何れか１項に記載のアルミナの製造方法。
【請求項５】
前記表面処理工程は、
前記シランカップリング剤で処理する第１の処理工程と、
前記オルガノシラザンで処理する第２の処理工程と、を持ち、
該第２の処理工程は、該第１の処理工程後に行う請求項４に記載のアルミナの製造方法。
【請求項６】
前記原料アルミナ粒子は、式（１）：−ＯＳｉＸ１Ｘ２Ｘ３で表される官能基と、式（２）：−ＯＳｉＹ１Ｙ２Ｙ３で表される官能基とを表面にもつ請求項１〜５のうちの何れか１項に記載の粒子材料の製造方法。
（上記式（１）、（２）中；Ｘ１は、アルキル基、アルケニル基、アルキニル基、シクロアルキル基、ハロアルキル基、アリール基、オルガノアミノ基（アルキルアミノ基、アリールアミノ基を含むがこれに限らない）、アルキルカルボキシル基、アルケニルカルボキシル基（アクリル基、メタクリル基を含むがこれに限らない）、アシル基、エポキシ基、ウレイド基、メルカプト基、マルチスルフィド基（スルフィド基、ジスルフィド基、テトラスルフィド基を含むがこれに限らない）、イソシアネート基、チオイソシアネート基であり；Ｘ２、Ｘ３は−ＯＳｉＲ３及び−ＯＳｉＹ４Ｙ５Ｙ６よりそれぞれ独立して選択され；Ｙ１はＲであり；Ｙ２、Ｙ３はＲ及び−ＯＳｉＹ４Ｙ５Ｙ６よりそれぞれ独立して選択される。Ｙ４はＲであり；Ｙ５及びＹ６は、Ｒ及び−ＯＳｉＲ３からそれぞれ独立して選択され；Ｒは炭素数１〜３のアルキル基から独立して選択される。なお、Ｘ２、Ｘ３、Ｙ２、Ｙ３、Ｙ５、及びＹ６の何れかは、隣接する官能基のＸ２、Ｘ３、Ｙ２、Ｙ３、Ｙ５、及びＹ６の何れかと−Ｏ−にて結合しても良い。）
【請求項７】
一次粒子の粒度分布が体積基準で０．３μｍ以上１．５μｍ以下に極大値Ａを、３μｍ以上１０μｍ以下にモード径である極大値Ｂをもち、
２５μｍ以上の粗粒が１ｐｐｍ以下、
レーザ回折／散乱式粒度分布計における（最大値）／（極大値Ｂ）が１．５以上５以下であるアルミナ粒子。
【請求項８】
請求項７に記載のアルミナ粒子と前記アルミナ粒子を分散する樹脂材料とを有する樹脂組成物。
【請求項９】
請求項７に記載のアルミナ粒子と前記アルミナ粒子を分散する樹脂材料とを有するモールドアンダーフィル用の樹脂組成物。
【発明の詳細な説明】
【技術分野】
【０００１】
本発明は、アルミナ粒子及びその製造方法、並びに樹脂組成物に関する。
【背景技術】
【０００２】
近年の電子機器（電子部品も含む）の微細化は止まる所を知らない。そのような電子機器に採用される材料はその大きさに応じた非常に高い性能が求められることになる。例えば、電機部品の１つである半導体デバイスは半導体素子を封止材にて封止して製造する方法が一般的である。封止材は半導体素子を外部から隔離したり、放熱を確保したりなどの多岐にわたる性能が求められているが、半導体デバイスの微細化に伴い非常に高い性能が要求される。
【０００３】
封止材としては物理的、化学的な安定性が高く、熱変動による体積変動を小さくするために、シリカをフィラーとして分散させたものが汎用されている。
【先行技術文献】
【特許文献】
【０００４】
【特許文献１】特開２０１１−１９５４４８号公報
【発明の概要】
【発明が解決しようとする課題】
【０００５】
ところで、本願出願人は封止材のフィラーとしてシリカに代えてアルミナを用いることを検討している。フィラーとして好適な粒径をもつアルミナを従来の方法（アルミニウム粉末と酸素とを反応させる方法（いわゆるＶＭＣ法）や熔融法）により製造すると、樹脂材料に分散させたときに粘度特性が充分で無い場合があった。
【０００６】
そこで、本発明者らは上記実情に鑑み、樹脂材料中に分散させたときに粘度特性に優れたアルミナ粒子及びその製造方法を提供することを解決すべき課題とする。
【０００７】
また、そのようなアルミナ粒子を用いて調製した樹脂組成物を提供することを別の解決すべき課題とする。
【課題を解決するための手段】
【０００８】
（Ａ）上記課題を解決する本発明のアルミナ粒子は、一次粒子の粒度分布が体積基準で０．３μｍ以上１．５μｍ以下に極大値Ａを、３μｍ以上１０μｍ以下にモード径である極大値Ｂをもち、
２５μｍ以上の粗粒が１ｐｐｍ以下、
レーザ回折／散乱式粒度分布計における（最大値）／（極大値Ｂ）が１．５以上５以下である。
【０００９】
アルミナ粒子の粒度分布をこの範囲に設定することにより流動性に優れ、単独でも取り扱い性に優れると共に、樹脂材料中に分散させて得られる樹脂組成物の粘度特性も優れたものになる。
【００１０】
（Ｂ）（１）上記課題を解決する本発明のアルミナ粒子の製造方法は、体積平均粒径が０．５μｍ以上２０μｍ以下でありアルミニウム粉末と酸素とを反応させて製造される原料アルミナ粒子を塩基性水溶液中に分散して分散物とする分散工程と、
前記分散物を分級して分級済分散物とする分級工程と、
前記分級済分散物から塩基性水溶液を除去する乾燥工程と、
一次粒子の粒度分布が体積基準で０．３μｍ以上１．５μｍ以下に極大値Ａを、３μｍ以上１０μｍ以下にモード径である極大値Ｂをもち、２５μｍ以上の粗粒が１ｐｐｍ以下、レーザ回折／散乱式粒度分布計における（最大値）／（極大値Ｂ）が１．５以上５以下になるまで解砕する解砕工程とを有する。
【００１１】
アルミナを塩基性水溶液に分散させることにより湿式分級を容易に行うことができる。そして、塩基性水溶液を除去した後、粒子が凝集して解砕できないことが抑制できる。また、この製造方法は上述の（１）に開示のアルミナ粒子を製造するための好適な製造方法でもある。
【００１２】
上述の（１）に記載のアルミナ粒子の製造方法は以下に開示の（２）〜（４）、及び（６）のうちの１つ以上の構成要素を加えて採用できる。そして（４）の構成を採用した場合には下記の（５）の構成要素を加えて採用できる。
【００１３】
（２）前記解砕工程は、解砕後の粒子と新日鉄住金化学株式会社製の液状BPA型・BPF型高純度エポキシ樹脂ＺＸ−１０５９とを１：４の質量比で混合したときにＥ型粘度計での１／ｓシェア時の粘度が４００Ｐａ・ｓ以下である。
【００１４】
（３）前記解砕工程は、２００μｍ以上の粗粒が１ｐｐｍ未満、１０μｍ以上の粗粒が１００ｐｐｍ以下である。
【００１５】
（４）前記原料アルミナ粒子は、
水を含む液状媒体中でシランカップリング剤およびオルガノシラザンによって表面処理する表面処理工程と、
前記液状媒体を除去する工程と、
をもつ前処理工程にて処理されており、
該シランカップリング剤は、２〜９個のアルコキシ基と、アルキル基、アルケニル基、アルキニル基、シクロアルキル基、ハロアルキル基、アリール基、オルガノアミノ基（アルキルアミノ基、アリールアミノ基を含むがこれに限らない）、アルキルカルボキシル基、アルケニルカルボキシル基（アクリル基、メタクリル基を含むがこれに限らない）、アシル基、エポキシ基、ウレイド基、メルカプト基、マルチスルフィド基（スルフィド基、ジスルフィド基、テトラスルフィド基を含むがこれに限らない）、イソシアネート基、及び、チオイソシアネート基のうちの少なくとも１つと、を持ち、
該オルガノシラザンと該シランカップリング剤とのモル比は、該オルガノシラザン：該シランカップリング剤＝１：３〜１：６０である。
【００１６】
（５）前記表面処理工程は、
前記シランカップリング剤で処理する第１の処理工程と、
前記オルガノシラザンで処理する第２の処理工程と、を持ち、
該第２の処理工程は、該第１の処理工程後に行う請求項４に記載のアルミナの製造方法。
【００１７】
（６）前記原料アルミナ粒子は、式（１）：−ＯＳｉＸ１Ｘ２Ｘ３で表される官能基と、式（２）：−ＯＳｉＹ１Ｙ２Ｙ３で表される官能基とを表面にもつ。
（上記式（１）、（２）中；Ｘ１はアルキル基、アルケニル基、アルキニル基、シクロアルキル基、ハロアルキル基、アリール基、オルガノアミノ基（アルキルアミノ基、アリールアミノ基を含むがこれに限らない）、アルキルカルボキシル基、アルケニルカルボキシル基（アクリル基、メタクリル基を含むがこれに限らない）、アシル基、エポキシ基、ウレイド基、メルカプト基、マルチスルフィド基（スルフィド基、ジスルフィド基、テトラスルフィド基を含むがこれに限らない）、イソシアネート基、及び、チオイソシアネート基のうちの少なくとも１つであり；Ｘ２、Ｘ３は−ＯＳｉＲ３及び−ＯＳｉＹ４Ｙ５Ｙ６よりそれぞれ独立して選択され；Ｙ１はＲであり；Ｙ２、Ｙ３はＲ及び−ＯＳｉＹ４Ｙ５Ｙ６よりそれぞれ独立して選択される。Ｙ４はＲであり；Ｙ５及びＹ６は、Ｒ及び−ＯＳｉＲ３からそれぞれ独立して選択され；Ｒは炭素数１〜３のアルキル基から独立して選択される。なお、Ｘ２、Ｘ３、Ｙ２、Ｙ３、Ｙ５、及びＹ６の何れかは、隣接する官能基のＸ２、Ｘ３、Ｙ２、Ｙ３、Ｙ５、及びＹ６の何れかと−Ｏ−にて結合しても良い。）
【００１８】
（Ｃ）上記課題を解決する本発明の樹脂組成物は、上述の（Ａ）に開示のアルミナ粒子、及び／又は、（Ｂ）に開示のアルミナ粒子の製造方法により製造されたアルミナ粒子と、そのアルミナ粒子を分散する樹脂材料とを有する。この樹脂組成物はモールドアンダーフィルの用途に好適に利用できる。
【発明の効果】
【００１９】
本発明のアルミナ粒子は単体でも流動性に優れると共に樹脂材料中に分散させた樹脂組成物についても優れた粘度特性を示す。本発明のアルミナ粒子の製造方法はそのような優れたアルミナ粒子を簡易に提供できる。例えば、粒度分布を本発明のアルミナ粒子が備える粒度分布にするために乾式の操作にて行うことも不可能ではないが処理速度は本発明の方法に比べて充分なものではない。従来、乾式で分級操作が行われているがフィルタを利用したりジェットミルを用いた分級を利用したり（特許文献１）している。
【発明を実施するための形態】
【００２０】
本発明のアルミナ粒子及びその製造方法、並びに樹脂組成物について以下の実施形態に基づき説明を行う。本実施形態のアルミナ粒子の用途は特に限定されないが、例えば樹脂材料と混合して半導体デバイスにおける封止材などに好適な樹脂組成物を得ることができる。封止材の中でもモールドアンダーフィルに適用することが望ましい。
【００２１】
（アルミナ粒子）
本実施形態のアルミナ粒子は、一次粒子の粒度分布が体積基準で極大値Ａと極大値Ｂとの少なくとも２つの極大値を持つ。極大値Ａは０．３μｍ以上１．５μｍ以下の範囲にある。極大値Ａの上限値としては１．５μｍ、１．２μｍ、１．０μｍが例示できる。下限としては０．３μｍ、０．５μｍ、０．６μｍが例示できる。上限値下限値は任意に組み合わせ可能である。
【００２２】
極大値Ｂは３μｍ以上１０μｍ以下の範囲にあり、モード径である。極大値Ｂの上限値としては１０μｍ、９μｍ、７μｍが例示できる。下限としては４μｍ、５μｍ、６μｍが例示できる。上限値下限値は任意に組み合わせ可能である。
【００２３】
アルミナ粒子の流動性向上及び樹脂組成物に応用する際の粘度特性向上の観点からは球形度は高い方が望ましい。例えば０．９以上、０．９５以上、０．９９以上であることが望ましい。球形度はＳＥＭでの観察結果から所定数の粒子について、その投影面積と周囲長とを測定し、（球形度）＝｛４π×（投影面積）÷（周囲長）２｝にて算出する。球形度は１００個測定した上で平均値として求める。
【００２４】
アルミナ粒子は２５μｍ以上の粗粒が１ｐｐｍ以下である。更には２０μｍ以上粗粒が１ｐｐｍ以下であることが望ましい。また、１０μｍ以上の粗粒が１００ｐｐｍ以下であることが望ましい。ここで「粗粒」とは一次粒子、二次粒子を問わず実際に存在する粒子の粒径が上述の範囲にあるものを意味する。
【００２５】
粒度分布としては（最大値）／（極大値Ｂ）が１．５以上５以下である。粒度分布はレーザ回折／散乱式粒度分布計にて測定する。最大値はレーザ回折／散乱式粒度分布計(ＨＯＲＩＢＡ製ＬＡ−７５０,  ５００  ＭＯＤＥ測定時)で算出される最大粒径である。（最大値）／（極大値Ｂ）の下限としては１．６、１．７、１．８、２．０、２．１、２．２が例示できる。（最大値）／（極大値Ｂ）の上限としては５、４、３．５、３．０、２．７、２．５が例示できる。上限下限については任意に組み合わせ可能である。
【００２６】
（アルミナ粒子の製造方法）
本実施形態のアルミナ粒子の製造方法は分散工程と分級工程と乾燥工程と解砕工程とをこの順に有する。更にその他の工程を任意に組み合わせることができる。
【００２７】
・分散工程
分級工程は原料アルミナ粒子を塩基性水溶液に分散させて分散物とする工程である。分散物を調製した後にそのまま次の分級工程に供しても良いし、しばらく放置してから分級工程に供しても良い。分散物の状態で放置する時間としては５分程度、１５分程度、１時間程度、１日程度を採用することができる。放置する時間は１５分程度以上が望ましい。原料アルミナ粒子を塩基性水溶液に分散させる方法としては特に限定しないが撹拌機、ホモジナイザーや超音波照射機などの物理的な手法により分散を実現する装置が例示できる。分散物中の原料アルミナ粒子の含有量は特に限定しない。例えば全体の質量を基準として下限値としては３０％、４０％、５０％が、上限値としては８０％、７５％、７０％がそれぞれ例示でき、これらの上限値下限値は任意に組み合わせることができる。
【００２８】
原料アルミナ粒子は粒径が０．５μｍ以上２０μｍ以下である。原料アルミナ粒子の粒径の下限は０．５μｍ、０．６μｍ、０．７μｍが例示でき、上限は８μｍ、１１μｍ、１３μｍが例示できる。上限下限については任意に組み合わせ可能である。原料アルミナ粒子はアルミニウム粉末と酸素とを反応させて製造される。アルミニウム粉末と酸素とを反応させる方法は、酸素を含む雰囲気中でバーナーにより化学炎を形成し、この化学炎中にアルミニウムの粉末を粉塵雲が形成される程度の量投入し、爆燃を起こして球状の酸化物粒子を得る方法である。アルミニウム粉末以外にもアルミナ粒子を適正な量投入することもできる。アルミニウム粉末は特に限定しないが、粒度分布、投入速度などを変化させることにより得られるアルミナ粒子の粒度分布が変動するため、適正な範囲を選択する。また、アルミニウム粉末の純度がそのまま製造されるアルミナ粒子の純度に影響を与えるため適正な純度をもつアルミニウム粉末を採用する。
【００２９】
塩基性水溶液はｐＨが７超の水溶液である。ｐＨの下限値は８、１０、１２を採用することもできる。塩基性水溶液は塩基性の状態にて原料アルミナ粒子を分散させることができるのはもちろん、塩基性でない状態で原料アルミナ粒子を分散させることもできる。更には原料アルミナ粒子を分散させた後にｐＨを変動させることもできる。なお、アルミナは強い酸性では溶解することも考えられるため、塩基性の状態にてアルミナ粒子を分散させるとアルミナ粒子の溶解を確実に防ぐことができる。
【００３０】
ここで「塩基性水溶液」とは水を主成分とする溶液で有り、溶媒としては水だけであってもよいし、水以外にも水と混合可能な溶媒を含有していても良い。水以外の溶媒を含有する場合には水が質量基準で４０％以上、５０％以上、６０％以上が例示できる。また、混合前の液体の体積を基準に４０％以上、５０％以上、６０％以上が例示できる。塩基性を示すために塩基性物質を添加することができる。塩基性物質としては水酸化ナトリウムや水酸化カリウムなどの一般的な塩基性の物質も採用できるが、特に揮発性の物質が望ましい。例えばアンモニア、有機アミン、水酸化四級アンモニウムが挙げられる。
【００３１】
有機アミンは、アルキルアミン類（トリアルキルアミン、ジアルキルアミン、モノアルキルアミンなど（アルキルとしては炭素数１〜１８）や、ジアミン類（エチレンジアミンなど）が例示できる。水酸化四級アンモニウムとしては４つのアルキル基（炭素数１〜５程度）をもつ化合物が挙げられる。これらの塩基性材料の中でも特に水酸化テトラメチルアンモニウム、水酸化テトラエチルアンモニウムを採用することが望ましい。
【００３２】
・分級工程
分級工程は分散工程により得られた分散物を分級して分級済分散物とする工程である。分級の手法は特に限定しない。例えば適正な目開きをもつフィルタを通過させる方法、遠心分離を用いる方法などが挙げられる。分級条件は最終的に得られるアルミナ粒子の粒度分布に応じて適正に選択できる。例えば用いる分級手段における分級効率を考慮して適正な目開きを選択する。適正な目開きの選択としては除去したい粗粒が存在しないように（例えば１ｐｐｍ以下になるように）分級するには除去したい粗粒の粒径よりも小さな目開き（例えば除去したい粗粒が２５μｍである場合には分級工程における目開きを２０μｍにし、２０μｍの粗粒を除去したいときには目開き１０μｍ）を採用する。
【００３３】
ここで、湿式にてフィルタを用いた分級を行う利点としては乾式でフィルタを用いる場合と比べてフィルタを通過する速度を向上することが可能な点である。また、フィルタを通過する速度が速い上にフィルタの寿命を延ばすことができるという利点もある。
【００３４】
・乾燥工程
乾燥工程は分級済分散物から分散媒（塩基性水溶液に由来するもの）を除去し更には乾燥させる工程である。乾燥工程の終期は分散媒の量が適正な範囲になれば充分である。例えば分散媒が全体の質量を基準として上限値が０．５％、０．３％、０．１％になるまで除去できれば乾燥工程を終了することが好ましい。
【００３５】
分散媒の除去は分散媒を蒸発させる方法、ろ過などにより分散媒と分級済分散物とを分離した後に分級済分散物に付着した分散媒を蒸発・除去する方法が挙げられる。分散媒を蒸発除去する方法としては分級済分散物に含まれる原料アルミナ粒子由来の粒子が溶解、焼結などしない温度であってできるだけ高い温度にて行うことが望ましい。また、分散媒の沸点よりも高くすることが望ましい。例えば下限値としては１２０℃、２００℃、２７０℃が、上限値としては５００℃、６５０℃、８００℃が採用できる。上限下限については任意に組み合わせ可能である。
【００３６】
・解砕工程
解砕工程は乾燥工程により得られた物を所定の状態になるまで解砕する工程である。解砕工程は乾式で行う粉砕に類似の手法で行うことができる。具体的にはピンミル、ジェットミル、ボールミル、振動ボールミルなどである。
【００３７】
解砕工程にて目的とする所定の状態とは一次粒子の粒度分布が体積基準で０．３μｍ以上１．５μｍ以下に極大値Ａを、３μｍ以上１０μｍ以下にモード径である極大値Ｂをもち、２５μｍ以上の粗粒が１ｐｐｍ以下、レーザ回折／散乱式粒度分布計における（最大値）／（極大値Ｂ）が１．５以上５以下になることである。また、上述のアルミナ粒子において好ましいとされる範囲にすることができる。
【００３８】
これらの状態を実現するためには一次粒子の粒度分布が重要である。すなわち、解砕工程は最も進行しても凝集物や二次粒子を構成する一次粒子を分離することを理想とする工程で有り、一次粒子を粉砕することを目指す工程ではない。そのため、上述の所定の状態を実現するためには解砕工程での処理条件の選択に加え、原料アルミナ粒子の製造条件や、分級工程における分級工程を適正に制御することによりある程度の粒度分布を調整することが必要である場合が想定される。
【００３９】
解砕工程は、解砕後の粒子と新日鉄住金化学株式会社製の液状ＢＰＡ型・ＢＰＦ型高純度エポキシ樹脂ＺＸ−１０５９とを１：４の質量比で混合したときにＥ型粘度計での１／ｓシェア時の粘度が４００Ｐａ・ｓ以下になるまで行うことが望ましい。
【００４０】
・その他の工程
本実施形態のアルミナ粒子の製造方法はその他の工程を有することができる。その他の工程としては限定しない。例えば原料アルミナ粒子に対して行う工程である表面処理工程及び液状媒体を除去する工程とを有することができる。表面処理工程は水を含む液状媒体中でシランカップリング剤およびオルガノシラザンによって表面処理する工程である。液状媒体を除去する工程は表面処理工程を行った際に存在する液状媒体を除去する工程である。ここで表面処理工程は前述の分散工程から乾燥工程に至るまでの何れかの工程中や工程間において行うこともできる。その場合に液状媒体としては分散工程における分散媒である塩基性水溶液が相当し、液状媒体を除去する工程としては先述の乾燥工程が相当する。表面処理工程を分散工程前に行い、液状媒体を除去する工程と乾燥工程とが異なるとしても液状媒体を除去する工程は乾燥工程と類似の工程が採用できる。以下、表面処理工程について詳述する。
【００４１】
表面処理工程は水を含む液状媒体（水、水の他にアルコールなどを含むもの）中でシランカップリング剤およびオルガノシラザンによって表面処理する工程である。シランカップリング剤は、２〜９個のアルコキシ基と、アルキル基、アルケニル基、アルキニル基、シクロアルキル基、ハロアルキル基、アリール基、オルガノアミノ基（アルキルアミノ基、アリールアミノ基を含むがこれに限らない）、アルキルカルボキシル基、アルケニルカルボキシル基（アクリル基、メタクリル基を含むがこれに限らない）、アシル基、エポキシ基、ウレイド基、メルカプト基、マルチスルフィド基（スルフィド基、ジスルフィド基、テトラスルフィド基を含むがこれに限らない）、イソシアネート基、及び、チオイソシアネート基のうちの少なくとも１つとをもつ。シランカップリング剤とオルガノシラザンとのモル比は、（オルガノシラザン）：（シランカップリング剤）＝１：３〜１：６０である。
【００４２】
表面処理工程は、前述のシランカップリング剤で処理する第１の処理工程と、その後、オルガノシラザンで処理する第２の処理工程と、をもつことができる。
【００４３】
表面処理工程は、上述の方法にて得られた原料アルミナ粒子に対して、式（１）：−ＯＳｉＸ１Ｘ２Ｘ３で表される官能基と、式（２）：−ＯＳｉＹ１Ｙ２Ｙ３で表される官能基とが表面に結合した原料アルミナ粒子を得る工程である。以下、式（１）で表される官能基を第１の官能基と呼び、式（２）で表される官能基を第２の官能基と呼ぶ。
【００４４】
第１の官能基におけるＸ１は、アルキル基、アルケニル基、アルキニル基、シクロアルキル基、ハロアルキル基、アリール基、オルガノアミノ基（アルキルアミノ基、アリールアミノ基を含むがこれに限らない）、アルキルカルボキシル基、アルケニルカルボキシル基（アクリル基、メタクリル基を含むがこれに限らない）、アシル基、エポキシ基、ウレイド基、メルカプト基、マルチスルフィド基（スルフィド基、ジスルフィド基、テトラスルフィド基を含むがこれに限らない）、イソシアネート基、及び、チオイソシアネート基のうちの少なくとも１つである。Ｘ２、Ｘ３は、それぞれ、−ＯＳｉＲ３又は−ＯＳｉＹ４Ｙ５Ｙ６である。Ｙ４はＲである。Ｙ５、Ｙ６は、それぞれ、Ｒ又は−ＯＳｉＲ３である。
【００４５】
第２の官能基におけるＹ１はＲである。Ｙ２、Ｙ３は、それぞれ、−ＯＳｉＲ３又は−ＯＳｉＹ４Ｙ５Ｙ６である。
【００４６】
第１の官能基および第２の官能基に含まれる−ＯＳｉＲ３が多い程、原料アルミナ粒子の表面にＲを多く持つ。第１の官能基および第２の官能基に含まれるＲ（炭素数１〜３のアルキル基）が多い程、原料アルミナ粒子は凝集し難い。
【００４７】
第１の官能基に関していえば、Ｘ２、Ｘ３がそれぞれ−ＯＳｉＲ３である場合に、Ｒの数が最小となる。また、Ｘ２およびＸ３がそれぞれ−ＯＳｉＹ４Ｙ５Ｙ６であり、かつ、Ｙ５、Ｙ６がそれぞれ−ＯＳｉＲ３である場合に、Ｒの数が最大となる。
【００４８】
第２の官能基に関していえば、Ｙ２、Ｙ３がそれぞれ−ＯＳｉＲ３である場合に、Ｒの数が最小となる。また、Ｙ２およびＹ３がそれぞれ−ＯＳｉＹ４Ｙ５Ｙ６であり、かつ、Ｙ５、Ｙ６がそれぞれ−ＯＳｉＲ３である場合に、Ｒの数が最大となる。
【００４９】
第１の官能基に含まれるＸ１の数、第１の官能基に含まれるＲの数、第２の官能基に含まれるＲの数は、ＲとＸ１との存在数比や、原料アルミナ粒子の粒径や用途に応じて適宜設定すれば良い。
【００５０】
なお、Ｘ２、Ｘ３、Ｙ２、Ｙ３、Ｙ５、及びＹ６の何れかは、隣接する官能基のＸ２、Ｘ３、Ｙ２、Ｙ３、Ｙ５、及びＹ６の何れかと−Ｏ−にて結合しても良い。例えば、第１の官能基のＸ２、Ｘ３、Ｙ５、及びＹ６の何れかが、この第１の官能基に隣接する第１の官能基のＸ２、Ｘ３、Ｙ５、及びＹ６の何れかと−Ｏ−にて結合していても良い。同様に、第２の官能基のＹ２、Ｙ３、Ｙ５、及びＹ６の何れかが、この第２の官能基に隣接する第２の官能基のＹ２、Ｙ３、Ｙ５、及びＹ６の何れかと−Ｏ−にて結合していても良い。さらには、第１の官能基のＸ２、Ｘ３、Ｙ５、及びＹ６の何れかが、この第１の官能基に隣接する第２の官能基のＹ２、Ｙ３、Ｙ５、及びＹ６の何れかと−Ｏ−にて結合していても良い。
【００５１】
原料アルミナ粒子において、第１の官能基と第２の官能基との存在数比が１：１２〜１：６０であれば、原料アルミナ粒子の表面にＸ１とＲとがバランス良く存在する。このため、第１の官能基と第２の官能基との存在数比が１：１２〜１：６０である原料アルミナ粒子は、樹脂に対する親和性および凝集抑制効果に特に優れる。また、Ｘ１が原料アルミナ粒子の単位表面積（ｎｍ２）あたり０．５〜２．５個であれば、原料アルミナ粒子の表面に充分な数の第１の官能基が結合し、第１の官能基および第２の官能基に由来するＲもまた充分な数存在する。したがってこの場合にも、樹脂に対する親和性および原料アルミナ粒子の凝集抑制効果が充分に発揮される。
【００５２】
何れの場合にも、原料アルミナ粒子の単位表面積（ｎｍ２）あたりのＲは、１個〜１０個であるのが好ましい。この場合には、原料アルミナ粒子の表面に存在するＸ１の数とＲの数とのバランスが良くなり、樹脂に対する親和性および原料アルミナ粒子の凝集抑制効果との両方がバランス良く発揮される。
【００５３】
原料アルミナ粒子においては、アルミナ粒子の表面に存在していた水酸基の全部が第１の官能基または第２の官能基で置換されているのが好ましい。第１の官能基と第２の官能基との和が、原料アルミナ粒子の単位表面積（ｎｍ２）あたり２．０個以上であれば、原料アルミナ粒子において、アルミナ粒子の表面に存在していた水酸基のほぼ全部が第１の官能基または第２の官能基で置換されているといえる。
【００５４】
原料アルミナ粒子は、表面にＲを持つ。これは、赤外線吸収スペクトルによって確認できる。詳しくは、原料アルミナ粒子の赤外線吸収スペクトルを固体拡散反射法で測定すると、２９６２±２ｃｍ−１にＣ−Ｈ伸縮振動の極大吸収がある。
【００５５】
また、上述したように原料アルミナ粒子は凝集し難い。
【００５６】
なお、原料アルミナ粒子は、例え僅かに凝集した場合にも、超音波処理することによって再度分散可能である。詳しくは、原料アルミナ粒子をメチルエチルケトンに分散させたものに、発振周波数３９ｋＨｚ、出力５００Ｗの超音波を照射することで、原料アルミナ粒子を実質的に一次粒子にまで分散できる。このときの超音波照射時間は１０分間以下で良い。原料アルミナ粒子が一次粒子にまで分散したか否かは、粒度分布を測定することで確認できる。詳しくは、この原料アルミナ粒子のメチルエチルケトン分散材料をマイクロトラック装置等の粒度分布測定装置で測定し、原料アルミナ粒子の粒度分布があれば、原料アルミナ粒子が一次粒子にまで分散したといえる。
【００５７】
原料アルミナ粒子は、凝集し難いため、水やアルコール等の液状媒体に分散されていない原料アルミナ粒子として提供できる。この場合、液状媒体の持ち込みがないために、樹脂材料用のフィラーとして好ましく用いられる。
【００５８】
また、原料アルミナ粒子は凝集し難いために、水で容易に洗浄できる。
【００５９】
原料アルミナ粒子は、水を含む液状媒体中で、シランカップリング剤およびオルガノシラザンによってアルミナ粒子を表面処理する工程（表面処理工程）にて処理される。シランカップリング剤は、２〜９個のアルコキシ基と、アルキル基、アルケニル基、アルキニル基、シクロアルキル基、ハロアルキル基、アリール基、オルガノアミノ基（アルキルアミノ基、アリールアミノ基を含むがこれに限らない）、アルキルカルボキシル基、アルケニルカルボキシル基（アクリル基、メタクリル基を含むがこれに限らない）、アシル基、エポキシ基、ウレイド基、メルカプト基、マルチスルフィド基（スルフィド基、ジスルフィド基、テトラスルフィド基を含むがこれに限らない）、イソシアネート基、及び、チオイソシアネート基のうちの少なくとも１つ（すなわち上記のＸ１）とを持つ。
【００６０】
シランカップリング剤で表面処理することで、アルミナ粒子の表面に存在する水酸基がシランカップリング剤に由来する官能基で置換される。シランカップリング剤に由来する官能基は式（３）；−ＯＳｉＸ１Ｘ４Ｘ５で表される。式（３）で表される官能基を第３の官能基と呼ぶ。第３の官能基におけるＸ１は式（１）で表される官能基におけるＸ１と同じである。Ｘ４、Ｘ５は、それぞれ、アルキコキシ基である。オルガノシラザンで表面処理することで、第３の官能基のＸ４、Ｘ５がオルガノシラザンに由来する−ＯＳｉＹ１Ｙ２Ｙ３（式（２）で表される官能基、第２の官能基）で置換される。アルミナ粒子の表面に存在する水酸基の全てが第３の官能基で置換されていない場合には、アルミナ粒子の表面に残存する水酸基が第２の官能基で置換される。このため、表面処理された原料アルミナ粒子の表面には、式（１）：−ＯＳｉＸ１Ｘ２Ｘ３で表される官能基（すなわち第１の官能基）と、式（２）：−ＯＳｉＹ１Ｙ２Ｙ３で表される官能基と（すなわち第２の官能基）が結合する。なお、シランカップリング剤とオルガノシラザンとのモル比は、オルガノシラザン：シランカップリング剤＝１：３〜１：６０であるため、得られた原料アルミナ粒子における第１の官能基と第２の官能基との存在数比は理論上１：１２〜１：６０となる。
【００６１】
表面処理工程においては、アルミナ粒子をシランカップリング剤及びオルガノシラザンで同時に表面処理しても良い。または、先ずアルミナ粒子をシランカップリング剤で表面処理し、次いでオルガノシラザンで表面処理しても良い。または、先ずアルミナ粒子をオルガノシラザンで表面処理し、次いでシランカップリング剤で表面処理し、さらにその後にオルガノシラザンで表面処理しても良い。何れの場合にも、アルミナ粒子の表面に存在する水酸基全てが第２の官能基で置換されないように、オルガノシラザンの量を調整すれば良い。なお、アルミナ粒子の表面に存在する水酸基は、全てが第３の官能基で置換されても良いし、一部のみが第３の官能基で置換され、他の部分が第２の官能基で置換されても良い。第３の官能基に含まれるＸ４、Ｘ５は、全て第２の官能基で置換されるのが良い。
【００６２】
なお、オルガノシラザンの一部を、第２のシランカップリング剤で置き換えても良い。第２のシランカップリング剤としては、３つのアルコキシ基と、１つのアルキル基とを持つものを用いることができる。この場合には、第３の官能基に含まれるＸ４、Ｘ５が、第２のシランカップリング剤に由来する第４の官能基で置換される。第４の官能基は式（４）；−ＯＳｉＹ１Ｘ６Ｘ７で表される。Ｙ１は第２の官能基におけるＹ１と同じＲであり、Ｘ６、Ｘ７はそれぞれアルコキシ基または水酸基である。第４の官能基に含まれるＸ６、Ｘ７は、オルガノシラザンに由来する第２の官能基で置換されるか、または、別の第４の官能基で置換される。この場合には、原料アルミナ粒子の表面に存在するＲの量をさらに多くする事ができる。なお、オルガノシラザンの一部を、第２のシランカップリング剤に置き換える場合、第２のシランカップリング剤で表面処理した後に、再度オルガノシラザンで表面処理する必要がある。第４の官能基に含まれるＸ６、Ｘ７を、最終的にはオルガノシラザンに由来する第２の官能基で置換するためである。
【００６３】
オルガノシラザンの一部を第２のシランカップリング剤で置き換える場合、上述した第１の官能基に含まれるＸ４、Ｘ５は、オルガノシラザンに由来する第２の官能基で置換されるか、第２のシランカップリング剤に由来する第４の官能基で置換される。Ｘ４、Ｘ５が第４の官能基で置換された場合、第４の官能基に含まれるＸ６、Ｘ７は、第２の官能基で置換されるか、別の第４の官能基によって置換される。第４の官能基に含まれるＸ６、Ｘ７が別の第４の官能基によって置換された場合、第４の官能基に含まれるＸ６、Ｘ７は、第２の官能基で置換される。このため第２のシランカップリング剤は、第１のカップリング剤及びオルガノシラザンのみで表面処理する場合（オルガノシラザンを第２のシランカップリング剤で置き換えなかった場合）に設定されるオルガノシラザンの量（ａ）ｍｏｌに対して、最大限５ａ／３ｍｏｌ置き換えることができる。この場合に必要になるオルガノシラザンの量は、８ａ／３ｍｏｌである。
【００６４】
シランカップリング剤および第２のシランカップリング剤のアルコキシ基は特に限定しないが、比較的炭素数の小さなものが好ましく、炭素数１〜１２であることが好ましい。アルコキシ基の加水分解性を考慮すると、アルコキシ基はメトキシ基、エトキシ基、プロポキシ基、ブトキシ基の何れかであることがより好ましい。
【００６５】
シランカップリング剤として、具体的には、フェニルトリメトキシシラン、ビニルトリメトキシシラン、ビニルトリエトキシシラン、２−（３，４−エポキシシクロヘキシル）エチルトリメトキシシラン、３−グリシドキシプロピルトリメトキシシラン、３−グリシドキシプロピルトリエトキシシラン、ｐ−スチリルトリメトキシシラン、３−メタクリロキシプロピルトリメトキシシラン、３−メタクリロキシプロピルトリエトキシシラン、３−アクリロキシプロピルトリメトキシシラン、Ｎ−フェニル−３−アミノプロピルトリメトキシシラン等が挙げられる。
【００６６】
オルガノシラザンとしては、アルミナ粒子の表面に存在する水酸基およびシランカップリング剤に由来するアルコキシ基を、上述した第２の官能基で置換できるものであれば良いが、分子量の小さなものを用いるのが好ましい。具体的には、テトラメチルジシラザン、ヘキサメチルジシラザン、ペンタメチルジシラザン等が挙げられる。
【００６７】
第２のシランカップリング剤としては、メチルトリメトキシシラン、メチルトリエトキシシラン、ｎ−プロピルトリメトキシシラン、ｎ−プロピルトリエトキシシラン、ヘキシルトリメトキシシラン、ヘキシルトリエトキシシラン等が挙げられる。
【００６８】
なお、表面処理工程において、シランカップリング剤の重合や第２のシランカップリング剤の重合を抑制するため、重合禁止剤を加えても良い。重合禁止剤としては、３，５−ジブチル−４−ヒドロキシトルエン（ＢＨＴ）、ｐ−メトキシフェノール（メトキノン）等の一般的なものを用いることができる。
【００６９】
原料アルミナ粒子は、表面処理工程後に固形化工程を備えても良い。固形化工程は、表面処理後の原料アルミナ粒子を鉱酸で沈殿させ、沈殿物を水で洗浄・乾燥して、原料アルミナ粒子の固形物を得る工程である。上述したように、一般的なアルミナ粒子は非常に凝集し易いため、一旦固形化したアルミナ粒子を再度分散するのは非常に困難である。しかし、原料アルミナ粒子は凝集し難いため、固形化しても凝集し難く、また、例え凝集しても再分散し易い。なお、洗浄工程においては、原料アルミナ粒子の抽出水（詳しくは、アルミナ粒子を１２１℃で２４時間浸漬した水）の電気伝導度が５０μＳ／ｃｍ以下となるまで、洗浄を繰り返すことが好ましい。
【００７０】
固形化工程で用いる鉱酸としては塩酸、硝酸、硫酸、リン酸などが例示でき、特に塩酸が望ましい。鉱酸はそのまま用いても良いが、鉱酸水溶液として用いるのが好ましい。鉱酸水溶液における鉱酸の濃度は０．１質量％以上が望ましく、０．５質量％以上が更に望ましい。鉱酸水溶液の量は、洗浄対象である原料アルミナ粒子の質量を基準として６〜１２倍程度にすることができる。
【００７１】
鉱酸水溶液による洗浄は複数回数行うことも可能である。鉱酸水溶液による洗浄は原料アルミナ粒子を鉱酸水溶液に浸漬後、撹拌することが望ましい。また、浸漬した状態で１時間から２４時間、更には７２時間程度放置することができる。放置する際には撹拌を継続することもできるし、撹拌しないこともできる。鉱酸含有液中にて洗浄する際には常温以上に加熱することもできる。
【００７２】
その後、洗浄して懸濁させた原料アルミナ粒子をろ取した後、水にて洗浄する。使用する水はアルカリ金属などのイオンを含まない（例えば質量基準で１ｐｐｍ以下）ことが望ましい。例えば、イオン交換水、蒸留水、純水などである。水による洗浄は鉱酸水溶液による洗浄と同じく、原料アルミナ粒子を分散、懸濁させた後、ろ過することもできるし、ろ取した原料アルミナ粒子に対して水を継続的に通過させることによっても可能である。水による洗浄の終了時期は、上述した抽出水の電気伝導度で判断しても良いし、原料アルミナ粒子を洗浄した後の排水中のアルカリ金属濃度が１ｐｐｍ以下になった時点としても良いし、抽出水のアルカリ金属濃度が５ｐｐｍ以下になった時点としても良い。なお、水で洗浄する際には常温以上に加熱することもできる。
【００７３】
原料アルミナ粒子の乾燥は、常法により行うことができる。例えば、加熱や、減圧（真空）下に放置する等である。
【００７４】
（樹脂組成物）
本実施形態の樹脂組成物は上述のアルミナ粒子と樹脂材料とを有する。この樹脂組成物は半導体素子の封止材、特に、モールドアンダーフィルに好適に利用できる。モールドアンダーフィル（ＭＵＦ）について以下に説明する。一般に、基板に実装された半導体チップが樹脂によって封止された半導体装置が周知である。このような半導体装置のさらなる小型化、薄型化、高密度化の要求に対応する技術として、フリップチップ接続方式が知られている。この接続方式は、半導体チップの回路面に突起電極（バンプ）を形成し、フェイスダウンで基板の電極端子に直接接続する方式である。このフリップチップ接続方式によれば、半導体チップの実装エリアが小さくて済み、かつワイヤボンディング接続のようにワイヤまで樹脂封止する必要がないので半導体装置の厚みを薄くできる利点がある。  フリップチップ接続方式の場合、実装された半導体チップと基板との間に数１０μｍの電極の厚み分の狭ギャップが発生する。従来、このチップ下の狭ギャップは、キャピラリーを用いて液状の樹脂組成物で充填（アンダーフィル）されていた。そして、その後、トランスファー成形によってチップ全体が非液状のエポキシ樹脂組成物で樹脂封止（オーバーモールド）されていた。しかし、狭ギャップのアンダフィルとチップ全体のオーバーモールドとの２工程が必要なので、非液状の樹脂組成物のみでチップ下の狭ギャップの充填とチップ全体の封止とを一括して行う技術として「ＭＵＦ」の開発が進められている。
【００７５】
樹脂材料は最終的な樹脂組成物の状態で流動性を発現できるものが採用できる。樹脂材料は１以上の化合物を含み、加熱により溶融して流動性を発現するもの（熱可塑性樹脂など）、最初は液状であって反応により固化するもの（熱硬化性樹脂など）の何れであっても良い。好ましい樹脂材料としてはエポキシ樹脂と硬化剤との組み合わせが例示できる。
【００７６】
アルミナ粒子と樹脂材料との混合割合としては特に限定しないが、表面処理による流動性向上の結果、大量のフィラーを含有させることが可能になった。例えば全体の質量を基準としてフィラーが６０％以上、更には７５％以上、８０％以上含有させることができる。上限としては特に限定しないが９５％、９０％、８５％程度が挙げられる。これらの上限値下限値は任意に組み合わせることができる。
【実施例】
【００７７】
本発明のアルミナ粒子及びその製造方法について実施例に基づき詳細に説明を行う。
【００７８】
（試験１）
・分散工程：アルミニウム粉末と酸素とを反応させて製造された原料アルミナ粒子（体積平均粒径６μｍ）を塩基性水溶液（０．５質量％アンモニア水溶液）中に全体の質量を基準として７５％になるように分散させた（分散工程）。
【００７９】
・分級工程：得られた分散物をそのまま目開き２０μｍのフィルタに通過させた（本発明）。比較のために乾燥状態のアルミナ粒子を同じフィルタに通過させた（参考試験）。その結果、本発明では参考試験に比べて１５倍の速さでフィルタを通過させることができた。また、参考試験ではフィルタを通過させる速さが遅い上に発熱が著しく、フィルタへのダメージが大きいことが観察された。また、参考試験の条件ではフィルタの目開きを１０μｍにすると殆どフィルタを通過させることができなかったが、本発明ではフィルタの目開き２０μｍで行った参考試験の２倍の速さで目開き１０μｍのフィルタを通過させることができた。このように速やかに分級が実現できる上に２５μｍ以上の粗粒を測定すると１ｐｐｍ以下であった。粗粒の測定は２５μｍの目開きをもつフィルターにアルミナ粒子を通過させたときにフィルタ上に残存する粒子の質量を測定することにより行った。
【００８０】
・乾燥工程及び解砕工程
分級工程において分級した分級済分散物について分散しているアルミナ粒子をろ取した後、２００℃で乾燥した。乾燥後、衝撃式解砕機にて解砕した。
【００８１】
・塩基性水溶液について
本発明の製造方法において塩基性水溶液に代えて純水を用いた試験を行った。その結果、分散工程における原料アルミナ粒子の分散が不十分で、フィルタを通過させること自体が困難であった。従って、塩基性水溶液を用いることで湿式での分級が可能になることが分かった。
【００８２】
（試験２）
アルミニウム粉末と酸素とを反応させて製造した種々のアルミナ粒子を試験例１の塩基性水  溶液に試験例１の濃度で分散させて所定の目開きのフィルタを通過させた。その後、アルミナ粒子をろ別して乾燥した。得られた乾燥物を解砕して本試験のアルミナ粒子とした。得られたアルミナ粒子についてメジアン径（体積基準）、極大値Ａ及びＢ（体積基準）、最大粒子径ＤＭＡＸ、極大値Ａ及びＢの間の粒径をもつ極小値Ｃ、並びにＤＭＡＸ／極大値Ｂを測定し表１に示す。分級操作を湿式での分級から乾式での分級（篩分け）に変更した操作を採用して得られた試料についても測定して表１に示した（試料９及び１０）。
【００８３】
【表１】
2015196628.tif 000002
【００８４】
表１より明らかなように、本発明のアルミナ粒子の製造方法にて製造したアルミナ粒子である試料５〜８は２５μｍ以上の粗粒が検出限界以下になるまで分級することができることが分かった。それに対して分級方法を乾式にした試料９及び１０は２５μｍ以上の粗粒の残存が確認された。また、試験１にて説明したように塩基性水溶液を用いない場合には湿式にて分級を行うことができなかった。
【００８５】
更に、本発明方法によればフィルタ目開きが１０μｍにしても分級を行うことが可能になることが分かった。なお、試料１〜８については極大Ａと極大Ｂとの間に極小値が存在すると共に極大値Ｂがモード径であった。
【００８６】
また詳細は説明しないが、ｐＨが高い方が安定的に分級を行うことができた。更に火炎熔融法にて作成したアルミナ粉末についても同様の試験を行ったが極大値は１つだけ認められ、極大値Ｂに相当する極大値しか認められなかった。そして各試料と液状ＢＰＡ型・ＢＰＦ型高純度エポキシ樹脂ＺＸ−１０５９（新日鉄住金化学株式会社製）とを質量比で混合したときにＥ型粘度計での１／ｓシェア時の粘度は、極大値が極大値Ａ及びＢの２つ以上あるときに、Ｄｍａｘ／Ｂの値が大きくなると同様に大きくなることが分かった。特にＤｍａｘ／Ｂの値が５以下であるとＥ型粘度計での１／ｓシェア時の粘度が４００Ｐａ・ｓ以下になることが分かった。なお、極大値Ａが存在しないときには粘度は高かった。
【００８７】
表面処理工程については前述の官能基をもつシランカップリング剤（フェニルトリメトキシシラン：信越化学工業株式会社製、ＫＢＭ１０３）とオルガノシラザン（ヘキサメチルジシラザン）とで処理を行うことにより粒子の凝集が抑制された。